(57)【要約】  本開示の目的は、低温出力特性が改善された非水電解質二次電池を提供することにある。  本発明の非水電解質二次電池は、正極、負極、を備え、正極は、リチウム含有遷移金属酸化物と、周期表の第５族の元素及び第６族の元素のうち少なくとも一方の元素と、金属元素と水素元素とを含むリン酸化合物とを含む。【特許請求の範囲】
【請求項１】
正極、負極、を備える非水電解質二次電池であって、  前記正極は、リチウム含有遷移金属酸化物と、周期表の第５族の元素及び第６族の元素のうち少なくとも一方の元素と、金属元素と水素元素とを含むリン酸化合物とを含む、非水電解質二次電池。
【請求項２】
前記リン酸化合物は、一般式ＭｘＨｙＰＯ４（Ｍは金属元素、ｘは１〜２、ｙは１〜２）で表されるリン酸化合物である、請求項１に記載の非水電解質二次電池。
【請求項３】
前記リン酸化合物の前記金属元素は、２価の金属元素である、請求項１又は２に記載の非水電解質二次電池。
【請求項４】
前記負極は、黒鉛系炭素材と、黒鉛系炭素材の表面に固着された非晶質炭素材と、を含む、請求項１〜３のいずれか１項に記載の非水電解質二次電池。
【請求項５】
前記第６族の元素はタングステンである、請求項１〜４のいずれか１項に記載の非水電解質二次電池。
【発明の詳細な説明】
【技術分野】
【０００１】  本開示は非水電解質二次電池に関する。
【背景技術】
【０００２】  過充電時の電池の安全性を向上させることを目的として、例えば、特許文献１には、正極活物質表面をＷ，Ｍｏ，Ｚｒ化合物及びリン酸化合物で被覆した正極を備える非水電解質二次電池が提案されている。
【先行技術文献】
【特許文献】
【０００３】
【特許文献１】国際公開第２０１４／１２８９０３号
【発明の概要】
【０００４】  しかしながら、上記の従来技術では、低温時の出力特性が不十分となる場合があった。
【０００５】  本開示の目的は、低温出力特性が改善された非水電解質二次電池を提供することにある。
【０００６】  本開示は、正極、負極、を備える非水電解質二次電池であって、正極は、リチウム含有遷移金属酸化物と、周期表の第５族の元素及び第６族の元素のうち少なくとも一方の元素と、金属元素と水素元素とを含むリン酸化合物とを含む、非水電解質二次電池である。
【０００７】  本開示によれば、低温出力特性が改善された非水電解質二次電池を提供することが可能となる。
【発明を実施するための形態】
【０００８】  本発明者らは、鋭意検討した結果、正極に特定の化合物を添加することにより、非水電解質二次電池の低温出力特性を改善することが可能であることを見出し、以下に説明する態様の発明を想到するに至った。
【０００９】  本開示の一態様は、正極、負極、を備える非水電解質二次電池であって、正極は、リチウム含有遷移金属酸化物と、周期表の第５族の元素及び第６族の元素のうち少なくとも一方の元素と、金属元素と水素元素とを含むリン酸化合物とを含む、非水電解質二次電池である。本開示の一態様によれば、低温出力特性を改善することが可能となる。なお、本明細書において、「第５族／第６族元素」と称する場合、第５族の元素及び第６族の元素のうち少なくとも一方の元素を意味している。
【００１０】  低温出力特性が改善されるメカニズムについては十分に明らかでないが、以下のことが考えられる。電池の充放電により、正極に含まれる第５族／第６族元素、金属元素と水素元素とを含むリン酸化合物は非水電解質に溶出し、負極側に移動する。そして、負極表面で、第５族／第６族元素、及び当該リン酸化合物を含む被膜が形成される。ここで、正極に第５族／第６族元素、及び金属元素と水素元素とを含むリン酸化合物の両方が存在すると、第５族／第６族元素の溶出及び析出形態が変化し、負極表面で低抵抗の被膜が形成されると考えられる。このような低抵抗の被膜形成により、低温出力特性が改善されると考えられる。ここで、低温は、例えば−３０℃以下のことである。
【００１１】  本開示の別の態様である非水電解質二次電池においては、リン酸化合物は、一般式ＭｘＨｙＰＯ４（Ｍは金属元素、ｘは１〜２、ｙは１〜２）で表されるリン酸化合物である。また、リン酸化合物の金属元素は、２価の金属元素である。これにより、負極表面でより低抵抗の被膜が形成されると考えられ、低温出力特性がより改善される。
【００１２】  本開示の別の態様である非水電解質二次電池においては、負極は、黒鉛系炭素材と、黒鉛系炭素材の表面に固着された非晶質炭素材と、を含む。これにより、非晶質炭素材が表面に固着していない黒鉛系炭素材を用いた場合と比較して、負極表面でより低抵抗の被膜が形成されると考えられ、低温出力特性がより改善される。
【００１３】  また、本開示の別の態様である非水電解質二次電池においては、第６族の元素はタングステンである。これにより、負極表面でより低抵抗の被膜が形成されると考えられ、低温出力特性がより改善される。
【００１４】  本開示の実施形態について以下に説明する。但し、本実施形態は一例であって、本開示は以下の実施形態に限定されるものではない。
【００１５】  ＜非水電解質二次電池の構成＞  実施形態の一例である非水電解質二次電池は、負極と、正極と、非水電解質とを備える。正極と負極との間には、セパレータを設けることが好適である。非水電解質二次電池の構造の一例としては、正極及び負極がセパレータを介して巻回されてなる電極体と、非水電解質とが外装体に収容された構造が挙げられる。或いは、巻回型の電極体の代わりに、正極及び負極がセパレータを介して積層されてなる積層型の電極体など、他の形態の電極体が適用されてもよい。非水電解質二次電池は、例えば円筒型、角型、コイン型、ボタン型、ラミネート型など、いずれの形態であってもよい。
【００１６】  ＜正極＞  正極は、例えば金属箔等の正極集電体と、正極集電体の片面又は両面に形成された正極合材層とで構成される。正極集電体には、アルミニウムなどの正極の電位範囲で安定な金属の箔、当該金属を表層に配置したフィルム等を用いることができる。
【００１７】  正極合材層は、正極活物質であるリチウム含有遷移金属酸化物と、第５族／第６族元素と、金属元素と水素元素とを含むリン酸化合物とを備える。正極合材層は、導電材及び結着材を更に含むことが好適である。
【００１８】  ［リチウム含有遷移金属酸化物］  リチウム含有遷移金属酸化物は、リチウム（Ｌｉ）及び遷移金属元素を少なくとも含む金属酸化物であり、例えば、一般式ＬｉｘＭｅｙＯ２で表すことができる。上記一般式中、Ｍｅはニッケル（Ｎｉ）、コバルト（Ｃｏ）及びマンガン（Ｍｎ）等の遷移金属元素である。ｘは例えば０．８以上１．２以下である。ｙはＭｅの種類及び酸化数によって異なるが、例えば０．７以上１．３以下である。リチウム含有遷移金属酸化物としては、Ｎｉ、Ｃｏ及びＭｎを含有するニッケルコバルトマンガン酸リチウムが特に好ましい。
【００１９】  リチウム含有遷移金属酸化物の添加元素は、ニッケル（Ｎｉ）、コバルト（Ｃｏ）及びマンガン（Ｍｎ）に制限されるものではなく、他の添加元素を含んでいても良い。他の添加元素としては、例えば、リチウム以外のアルカリ金属元素、Ｍｎ、Ｎｉ及びＣｏ以外の遷移金属元素、アルカリ土類金属元素、第１２族元素、第１３族元素及び第１４族元素が挙げられる。他の添加元素の具体例としては、例えば、ジルコニウム（Ｚｒ）、ホウ素（Ｂ）、マグネシウム（Ｍｇ）、アルミニウム（Ａｌ）、チタン（Ｔｉ）、鉄（Ｆｅ）、銅（Ｃｕ）、亜鉛（Ｚｎ）、錫（Ｓｎ）、ナトリウム（Ｎａ）、カリウム（Ｋ）、バリウム（Ｂａ）、ストロンチウム（Ｓｒ）及びカルシウム（Ｃａ）等が挙げられる。これらの中では、Ｚｒが好適である。Ｚｒを含有することにより、リチウム含有遷移金属酸化物の結晶構造が安定化され、正極合材層の高温での耐久性、及び、サイクル性が向上すると考えられている。リチウム含有遷移金属酸化物におけるＺｒの含有量は、Ｌｉを除く金属の総量に対して、０．０５ｍｏｌ％以上１０ｍｏｌ％以下が好ましく、０．１ｍｏｌ％以上５ｍｏｌ％以下がより好ましく、０．２ｍｏｌ％以上３ｍｏｌ％以下が特に好ましい。
【００２０】  リチウム含有遷移金属酸化物の粒径は、特に限定されないが、２μｍ以上３０μｍ以下であることが好ましい。リチウム含有遷移金属酸化物の粒子が、一次粒子が凝集して形成された二次粒子である場合、当該二次粒子が上記の粒径を有することが好ましく、当該一次粒子は例えば５０ｎｍ以上１０μｍ以下の粒径を有することが好ましい。リチウム含有遷移金属酸化物の粒径は、例えば、走査型電子顕微鏡（ＳＥＭ）により観察したリチウム含有遷移金属酸化物の粒子を無作為に１００個抽出し、各粒子の長径及び短径の長さの平均値を各粒子の粒径として、１００個の粒子の粒径を平均した値とすることができる。リチウム含有遷移金属酸化物のＢＥＴ比表面積は、特に限定されないが、好ましくは０．１ｍ２／ｇ以上６ｍ２／ｇ以下である。なお、リチウム含有遷移金属酸化物のＢＥＴ比表面積は、公知のＢＥＴ式粉体比表面積測定装置によって測定できる。
【００２１】  ［第５族／第６族元素］  第５族／第６族元素は、リチウム含有遷移金属酸化物の近傍に存在している限り、いずれの形態で含まれていてもよい。例えば、第５族／第６族元素の化合物がリチウム含有遷移金属酸化物の粒子の表面に付着していてもよいし、また、第５族／第６族元素がリチウム含有遷移金属酸化物中に含有されていてもよいし、両者が共存していてもよい。負極上に低抵抗な被膜を形成し、低温出力特性をより改善することができる点で、第５族／第６族元素がリチウム含有遷移金属酸化物中に含有されている形態が特に好ましい。
【００２２】  周期表の第５族に属する元素とは、バナジウム（Ｖ）、ニオブ（Ｎｂ）、タンタル（Ｔａ）及びドブニウム（Ｄｂ）であり、周期表の第６族に属する元素とは、クロム（Ｃｒ）、モリブデン（Ｍｏ）、タングステン（Ｗ）及びシーボーギウム（Ｓｇ）である。これらのうち、負極上に低抵抗な被膜を形成し、低温出力特性をより改善することができる点で、Ｗ、Ｎｂ、Ｔａ、Ｃｒ及びＭｏが好ましく、Ｗ、Ｎｂがより好ましく、Ｗが特に好ましい。第５族／第６族元素の化合物がリチウム含有遷移金属酸化物の粒子の表面に付着している場合の第５族／第６族元素の化合物としては、例えば、ＷＯ２、ＷＯ３及びＷ２Ｏ５等の酸化タングステン、ＮｂＯ、Ｎｂ２Ｏ３、ＮｂＯ２及びＮｂ２Ｏ５等の酸化ニオブ、並びに、タングステン酸リチウム等の酸化タングステンの塩、ニオブ酸リチウム等の酸化ニオブの塩等が挙げられる。酸化タングステンの中では、酸化数が安定な６価となるＷＯ３が好ましく、酸化ニオブの中では、酸化数が安定な４価となるＮｂＯ２、５価となるＮｂ２Ｏ５が好ましい。
【００２３】  第５族／第６族元素の化合物は、例えば正極活物質と機械的に混合して、活物質粒子の表面に付着させることができる。第５族／第６族元素の化合物は、導電材及び結着材を混練して正極合材スラリーを作製する際に添加してもよい。
【００２４】  第５族／第６族元素の化合物をリチウム含有遷移金属酸化物に付着させる場合、当該化合物中の第５族／第６族元素が、リチウム含有遷移金属酸化物のＬｉを除く金属（即ち、遷移金属及び上記添加元素）の総量に対して、０．０５ｍｏｌ％以上１０ｍｏｌ％以下となるように当該化合物を添加することが好ましく、０．１ｍｏｌ％以上５ｍｏｌ％以下となるように当該化合物を添加することがより好ましく、０．２ｍｏｌ％以上３ｍｏｌ％以下となるように当該化合物を添加することが特に好ましい。第５族／第６族元素の含有量を当該範囲内とすることで、当該範囲外の場合と比較して、負極上に低抵抗な被膜の形成が促進され、低温出力特性をより改善することが可能となる。
【００２５】  第５族／第６族元素の化合物の粒径は、リチウム含有遷移金属酸化物の粒径よりも小さいことが好ましく、当該酸化物の粒径の２５％以下であることが特に好ましい。第５族／第６族元素の化合物の粒径は、例えば、５０ｎｍ〜１０μｍである。粒径が当該範囲内であれば、正極合材層中における第５族／第６族元素の良好な分散状態が維持され、正極からの溶出が好適に行われると考えられる。第５族／第６族元素の化合物が凝集体として存在する場合、当該化合物の粒径は、凝集体を形成する最小単位の粒子（一次粒子）の粒径である。
【００２６】  一方、リチウム含有遷移金属酸化物に第５族／第６族元素を含有させる場合、リチウム含有遷移金属酸化物と第５族／第６族元素とを固溶させることが好ましい。なお、第５族／第６族元素は、その一部が正極活物質の一次粒子の界面又は二次粒子の表面に析出していてもよい。第５族／第６族元素を含有するリチウム含有遷移金属酸化物としては、例えば、上記一般式ＬｉｘＭｅｙＯ２において、Ｍｅがニッケル（Ｎｉ）、コバルト（Ｃｏ）及びマンガン（Ｍｎ）等の遷移金属に加えて、第５族／第６族元素を含むもの等が挙げられる。特に、Ｎｉ、Ｃｏ及びＭｎを含み、さらに、Ｗ又はＮｂを含有してなるリチウム含有遷移金属酸化物が好ましく、Ｎｉ、Ｃｏ及びＭｎを含み、さらに、Ｗを含有してなるリチウム含有遷移金属酸化物がより好ましい。
【００２７】  第５族／第６族元素を含有するリチウム含有遷移金属酸化物は、例えば、Ｎｉ、Ｃｏ又はＭｎ等を含有する複合酸化物と、水酸化リチウム等のリチウム化合物と、第５族／第６族元素の酸化物とを混合し、得られた混合物を焼成することにより、合成することができる。
【００２８】  第５族／第６族元素を含有するリチウム含有遷移金属酸化物中の第５族／第６族元素の含有量は、リチウム含有遷移金属酸化物のＬｉを除く金属（即ち、遷移金属及び上記添加元素）の総量に対して、０．０５ｍｏｌ％以上１０ｍｏｌ％以下となる量であることが好ましく、０．１ｍｏｌ％以上５ｍｏｌ％以下となる量であることがより好ましい。第５族／第６族元素の含有量を当該範囲内とすることで、当該範囲外の場合と比較して、負極上に低抵抗な被膜の形成が促進され、低温出力特性をより改善することが可能となる。
【００２９】  ［リン酸化合物］  リン酸化合物は、金属元素と水素元素を含むリン酸化合物及び縮合リン酸塩であれば特に限定されないが、例えば、リン酸水素マンガン、リン酸水素マグネシウム、リン酸水素バリウム、リン酸水素二ナトリウム、リン酸二水素ナトリウム、リン酸水素二カリウム、リン酸二水素カリウム、ピロリン酸二水素ナトリウム、ピロリン酸二水素カルシウム等が挙げられる。これらの中でも、一般式ＭｘＨｙＰＯ４（Ｍは金属元素、ｘは１〜２、ｙは１〜２）で表されるリン酸化合物が好ましく、特に金属元素が二価の金属元素であることがより好ましく、具体的にはリン酸水素マグネシウム（ＭｇＨＰＯ４）、リン酸水素マンガン（ＭｎＨＰＯ４）等が挙げられる。このなかでも低抵抗な被膜を形成可能なリン酸水素マンガン（ＭｎＨＰＯ４）が好ましい。尚、これらの化合物は水和物の形として存在してもよい。
【００３０】  前述したように、電池の充放電において、第５族／第６族元素、及び金属元素と水素元素を含むリン酸化合物は正極から溶出し、負極へ移動する。そして、第５族／第６族元素、及び当該リン酸化合物を含む被膜が、負極上に形成される。ここで、正極に第５族／第６族元素、及び金属元素と水素元素とを含むリン酸化合物の両方が存在すると、第５族／第６族元素の溶出及び析出形態が変化し、負極表面で低抵抗の被膜が形成されると考えられる。特に、正極中のリン酸化合物が上記一般式で表されるリン酸化合物、さらには金属元素が二価の金属元素であると、より一層低い抵抗を有する被膜が形成され、低温出力特性がより改善される。なお、一般式ＭｘＰＯ４（Ｍは金属元素）で表されるリン酸化合物は、結合力が高いため、正極から溶出され難く、負極表面で低抵抗の被膜が形成され難い。
【００３１】  リン酸化合物の含有量は、正極活物質であるリチウム含有遷移金属酸化物の総量に対して、０．０３質量％以上１０質量％以下が好ましく、０．１質量％以上８質量％以下がより好ましい。リン（Ｐ）元素換算では、リチウム含有遷移金属酸化物の総量に対して、０．０１質量％以上３質量％以下が好ましく、０．０３質量％以上２質量％以下がより好ましい。リン酸化合物の含有量が少なすぎると、負極表面において低抵抗の被膜が十分に形成されないおそれがあり、リン酸化合物の含有量が多すぎると、正極活物質における効率的な電子の授受を阻害するおそれがある。
【００３２】  リン酸化合物の粒径は、例えば５０ｎｍ〜１０μｍであることが好ましい。粒径が当該範囲内であれば、正極合材層中におけるリン酸化合物の良好な分散状態が維持される。リン酸化合物が凝集体として存在する場合、リン酸化合物の粒径は、凝集体を形成する最小単位の粒子（一次粒子）の粒径である。
【００３３】  リン酸化合物は、例えば正極活物質と機械的に混合して、活物質粒子の表面に付着させることができる。或いは、導電材及び結着材を混練して正極合材スラリーを作製する工程において、リン酸化合物を添加することにより、正極合材層に混合してもよい。
【００３４】  ［導電材］  導電材の例としては、カーボンブラック、アセチレンブラック、ケッチェンブラック及び黒鉛等の炭素材料等が挙げられる。これらは、単独で用いてもよく、２種類以上を組み合わせて用いてもよい。
【００３５】  ［結着材］  結着材の例としては、ポリテトラフルオロエチレン（ＰＴＦＥ）及びポリフッ化ビニリデン（ＰＶｄＦ）等のフッ素系樹脂、ポリアクリロニトリル（ＰＡＮ）、ポリイミド系樹脂、アクリル系樹脂、並びに、ポリオレフィン系樹脂等が挙げられる。また、これらの樹脂と、カルボキシメチルセルロース（ＣＭＣ）又はその塩（ＣＭＣ−Ｎａ、ＣＭＣ−Ｋ、ＣＭＣ-ＮＨ４等、また部分中和型の塩であってもよい）、ポリエチレンオキシド（ＰＥＯ）等が併用されてもよい。これらは、単独で用いてもよく、２種類以上を組み合わせて用いてもよい。
【００３６】  ＜非水電解質＞  非水電解質は、非水溶媒と、非水溶媒に溶解した電解質塩とを含む。
【００３７】  電解質塩は、リチウム塩であることが好ましい。リチウム塩には、従来の非水電解質二次電池において支持塩として一般に使用されているものを用いることができる。例えば、ＬｉＢＦ４、ＬｉＣｌＯ４、ＬｉＰＦ６、ＬｉＡｓＦ６、ＬｉＳｂＦ６、ＬｉＡｌＣｌ４、ＬｉＳＣＮ、ＬｉＣＦ３ＳＯ３、ＬｉＣ（Ｃ２Ｆ５ＳＯ２）、ＬｉＣＦ３ＣＯ２、Ｌｉ（Ｐ(Ｃ２Ｏ４)Ｆ４）、Ｌｉ（Ｐ(Ｃ２Ｏ４)Ｆ２）、ＬｉＰＦ６−ｘ（ＣｎＦ２ｎ＋１）ｘ（１≦ｘ≦６、ｎは１又は２）、ＬｉＢ１０Ｃｌ１０、ＬｉＣｌ、ＬｉＢｒ、ＬｉＩ、クロロボランリチウム、低級脂肪族カルボン酸リチウム、Ｌｉ２Ｂ４Ｏ７、Ｌｉ（Ｂ(Ｃ２Ｏ４)２）［リチウム−ビスオキサレートボレート（ＬｉＢＯＢ）］、Ｌｉ（Ｂ(Ｃ２Ｏ４)Ｆ２）等のホウ酸塩類、ＬｉＮ（ＦＳＯ２）２、ＬｉＮ（Ｃ１Ｆ２ｌ＋１ＳＯ２）（ＣｍＦ２ｍ＋１ＳＯ２）｛ｌ、ｍは１以上の整数｝等のイミド塩類、ＬｉｘＰｙＯｚＦα（ｘは１〜４の整数、ｙは１又は２、ｚは１〜８の整数、αは１〜４の整数）等が挙げられる。これらの中では、ＬｉＰＦ６やＬｉｘＰｙＯｚＦα（ｘは１〜４の整数、ｙは１又は２、ｚは１〜８の整数、αは１〜４の整数）等が好ましい。ＬｉｘＰｙＯｚＦαとしては、例えばモノフルオロリン酸リチウム、ジフルオロリン酸リチウム等が挙げられる。リチウム塩は、これらを１種単独で用いてもよいし、複数種を混合して用いてもよい。
【００３８】  非水溶媒としては、環状カーボネート類、鎖状カーボネート類、カルボン酸エステル類が例示できる。具体的には、エチレンカーボネート（ＥＣ）、プロピレンカーボネート（ＰＣ）、ブチレンカーボネート、ビニレンカーボネート等の環状カーボネート類；ジメチルカーボネート（ＤＭＣ）、メチルエチルカーボネート（ＭＥＣ）、ジエチルカーボネート（ＤＥＣ）、メチルプロピルカーボネート、エチルプロピルカーボネート、メチルイソプロピルカーボネート等の鎖状カーボネート類；プロピオン酸メチル（ＭＰ）、プロピオン酸エチル、酢酸メチル、酢酸エチル、酢酸プロピル等の鎖状カルボン酸エステル；及び、γ−ブチロラクトン（ＧＢＬ）、γ−バレロラクトン（ＧＶＬ）等の環状カルボン酸エステル等が挙げられる。
【００３９】  非水電解質はエーテル類を含んでいても良い。エーテル類としては、例えば、１，３−ジオキソラン、４−メチル−１，３−ジオキソラン、テトラヒドロフラン、２−メチルテトラヒドロフラン、プロピレンオキシド、１，２−ブチレンオキシド、１，３−ジオキサン、１，４−ジオキサン、１，３，５−トリオキサン、フラン、２−メチルフラン、１，８−シネオール、クラウンエーテル等の環状エーテル；ジエチルエーテル、ジプロピルエーテル、ジイソプロピルエーテル、ジブチルエーテル、ジヘキシルエーテル、エチルビニルエーテル、ブチルビニルエーテル、メチルフェニルエーテル、エチルフェニルエーテル、ブチルフェニルエーテル、ペンチルフェニルエーテル、メトキシトルエン、ベンジルエチルエーテル、ジフェニルエーテル、ジベンジルエーテル、o−ジメトキシベンゼン、１，２−ジエトキシエタン、１，２−ジブトキシエタン、ジエチレングリコールジメチルエーテル、ジエチレングリコールジエチルエーテル、ジエチレングリコールジブチルエーテル、１，１−ジメトキシメタン、１，１−ジエトキシエタン、トリエチレングリコールジメチルエーテル、テトラエチレングリコールジメチル等の鎖状エーテル類等が挙げられる。
【００４０】  非水電解質はニトリル類を含んでいても良い。ニトリル類の例としては、例えば、アセトニトリル、プロピオニトリル、ブチロニトリル、バレロニトリル、ｎ−ヘプタンニトリル、スクシノニトリル、グルタロニトリル、アジポニトリル、ピメロニトリル、１，２，３−プロパントリカルボニトリル、１，３，５−ペンタントリカルボニトリル等が挙げられる。
【００４１】  非水電解質はハロゲン置換体を含んでいてもよい。ハロゲン置換体の例としては、例えば、４−フルオロエチレンカーボネート（ＦＥＣ）等のフッ素化環状炭酸エステル、フッ素化鎖状炭酸エステル、メチル３，３，３−トリフルオロプロピオネート（ＦＭＰ）等のフッ素化鎖状カルボン酸エステル等が挙げられる。
【００４２】  ＜負極＞  負極は、例えば金属箔等からなる負極集電体と、当該集電体の片面又は両面に形成された負極合材層とで構成されることが好適である。負極集電体には、負極の電位範囲で安定な金属の箔、当該金属を表層に配置したフィルム等を用いることができる。負極合材層は、負極活物質の他に、結着材等を含むことが好適である。
【００４３】  負極活物質としては、リチウムイオンを可逆的に吸蔵、放出できるものであり、例えば、天然黒鉛、人造黒鉛等の黒鉛系炭素材、非晶質炭素材、ＳｉやＳｎ等のリチウムと合金化する金属、合金材料又は金属複合酸化物等が挙げられる。また、これらは単独でも２種以上を混合して用いてもよい。特に、負極表面で低抵抗な被膜が形成されやすい点等から、黒鉛系炭素材と、黒鉛系炭素材の表面に固着された非晶質炭素材とを含む炭素材料を用いることが好ましい。
【００４４】  黒鉛系炭素材とは、グラファイト結晶構造の発達した炭素材のことであり、天然黒鉛、人造黒鉛等が挙げられる。これらは、鱗片形状でも良く、また球状に加工する球形化の処理が施されていても良い。人造黒鉛は石油、石炭ピッチ、コークス等を原料にしてアチソン炉や黒鉛ヒーター炉等で２０００〜３０００℃、もしくはそれ以上の熱処理を行うことで作製される。Ｘ線回折によるｄ（００２）面間隔は０．３３８ｎｍ以下であることが好ましく、ｃ軸方向の結晶の厚さ（Ｌｃ（００２））は３０〜１０００ｎｍが好ましい。
【００４５】  非晶質炭素材とは、グラファイト結晶構造が発達していない炭素材であって、アモルファスまたは微結晶で乱層構造な状態の炭素であり、より具体的にはＸ線回折によるｄ（００２）面間隔が０．３４２ｎｍ以上であることを意味する。非晶質炭素材としては、ハードカーボン（難黒鉛化炭素）、ソフトカーボン（易黒鉛化炭素）、カーボンブラック、カーボンファイバー、活性炭などが挙げられる。これらの製造方法は特に限定されない。例えば、樹脂または樹脂組成物を炭化処理することで得られ、フェノール系の熱硬化性樹脂やポリアクリロニトリルなどの熱可塑性樹脂、石油系または石炭系のタールやピッチなどを用いることができる。また、例えばカーボンブラックは、原料となる炭化水素を熱分解することにより得られ、熱分解法としては、サーマル法、アセチレン分解法等が挙げられる。不完全燃焼法としては、コンタクト法、ランプ・松煙法、ガスファーネス法、オイルファーネス法等が挙げられる。これらの製造方法により生成されるカーボンブラックの具体例としては、例えばアセチレンブラック、ケッチェンブラック、サーマルブラック、ファーネスブラック等がある。また、これらの非晶質炭素材は、表面が更に別の非晶質や不定形の炭素で被覆されていても良い。
【００４６】  また、非晶質炭素材は、黒鉛系炭素材の表面に固着した状態で存在するのが好ましい。ここで固着しているとは、化学的/物理的に結合している状態であり、本発明の負極活物質を、水や有機溶剤中で攪拌しても黒鉛系炭素材と非晶質炭素材が遊離しないことを意味する。
【００４７】  黒鉛系炭素材表面に、黒鉛系炭素と比較して、反応面積が大きく、多配向の組織構造を有する非晶質炭素材を固着させることで、非晶質炭素材表面に反応過電圧が低い被膜が形成されるため、黒鉛系炭素材全体のＬｉ挿入／脱離反応に対する反応過電圧が低下すると考えられる。さらに、非晶質炭素材は黒鉛系炭素材に比較して貴な反応電位をもつため、正極から溶出した第５族／第６族元素と優先的に反応し、非晶質炭素材表面に、よりリチウムイオン透過性に優れた良質な被膜が形成されるため、黒鉛系炭素材全体のＬｉ挿入／脱離反応に対する反応抵抗がさらに低下すると考えられる。
【００４８】  黒鉛系炭素材料と非晶質炭素材の比率は、特に限定されないが、Ｌｉ吸蔵性に優れる非晶質炭素材の割合が多いほうが好ましく、非晶質炭素材の割合は活物質中の０．５ｗｔ％以上、より好ましくは、２ｗｔ％以上が好ましい。但し、非晶質炭素材が過剰になると、黒鉛表面に均一に固着出来なくなるため、この点を考慮して上限を定めることが好ましい。
【００４９】  黒鉛系炭素材に非晶質炭素を固着する方法としては、非晶質炭素材に石油系または石炭系のタールやピッチなどを加えて黒鉛系炭素材と混合した後に熱処理する方法がある。その他、黒鉛粒子と固体の非晶質炭素との間に圧縮剪断応力を加えて被覆するメカノフージョン法や、スパッタリング法等により被覆する固相法、非晶質炭素をトルエン等の溶剤に溶解させて黒鉛を浸漬したのち熱処理する液相法等がある。
【００５０】  非晶質炭素の一次粒子径は、Ｌｉの拡散距離の観点から小さいことが好ましく、また、比表面積は、Ｌｉ吸蔵反応に対する反応表面積が大きくなるため、大きいほうが好ましい。しかしながら、大きすぎると表面での過剰な反応が生じ抵抗の増加につながる。このため、非晶質炭素の比表面積は５ｍ２／ｇ以上〜２００ｍ２／ｇ以下が好ましい。過剰な比表面積を低減させることからも、一次粒子径は２０ｎｍ以上〜１０００ｎｍ以下が好ましく、より好ましくは４０ｎｍ以上〜１００ｎｍ以下であり、粒子内に空洞が存在する中空構造でないことが好ましい。
【００５１】  ［結着材］  結着材としては、正極の場合と同様にフッ素系樹脂、ＰＡＮ、ポリイミド系樹脂、アクリル系樹脂、ポリオレフィン系樹脂等を用いることができる。水系溶媒を用いて負極合材スラリーを調製する場合は、スチレン−ブタジエンゴム（ＳＢＲ）、ＣＭＣ又はその塩、ポリアクリル酸（ＰＡＡ）又はその塩（ＰＡＡ−Ｎａ、ＰＡＡ−Ｋ等、また部分中和型の塩であってもよい）、ポリビニルアルコール（ＰＶＡ）等を用いることが好ましい。
【００５２】  ＜セパレータ＞  セパレータには、イオン透過性及び絶縁性を有する多孔性シート等が用いられる。多孔性シートの具体例としては、微多孔薄膜、織布、不織布等が挙げられる。セパレータの材質としては、ポリエチレン、ポリプロピレン等のオレフィン系樹脂、セルロース等が好適である。セパレータは、セルロース繊維層及びオレフィン系樹脂等の熱可塑性樹脂繊維層を有する積層体であってもよい。また、ポリエチレン層及びポリプロピレン層を含む多層セパレータであってもよく、セパレータの表面にアラミド系樹脂等の樹脂が塗布されたものを用いることもできる。
【実施例】
【００５３】  以下、実施例及び比較例を挙げ、本開示をより具体的に詳細に説明するが、本開示は、以下の実施例に限定されるものではない。【００５４】  ＜実施例１＞  ［正極活物質の作製］  ＮｉＳＯ４、ＣｏＳＯ４及びＭｎＳＯ４を水溶液中で混合して共沈させることで得たニッケルコバルトマンガン複合水酸化物を焼成して、ニッケルコバルトマンガン複合酸化物を作製した。次に、当該複合酸化物と、炭酸リチウムと、酸化タングステン（ＷＯ３）とをらいかい乳鉢を用いて混合した。この混合物における、リチウムと、遷移金属であるニッケルコバルトマンガンと、タングステンとの混合比（モル比）は１．１５：１．０：０．００５であった。この混合物を空気中において９００℃で１０時間焼成した後、粉砕することにより、Ｗを含むリチウム遷移金属酸化物（正極活物質）を得た。そして、得られたリチウム遷移金属酸化物の元素分析をＩＣＰ発光分析法により行ったところ、遷移金属全体に対するＮｉ、Ｃｏ、Ｍｎ、Ｗの各元素のモル比はそれぞれ４６．５、２７．５、２６．０、０．５であった。【００５５】  次に、得られたリチウム遷移金属酸化物に、当該酸化物のＬｉを除く金属元素（遷移金属）の総量に対して０．５ｍｏｌ％のＷＯ３、及び当該酸化物の総量に対して２質量％のリン酸水素二ナトリウム（Ｎａ２ＨＰＯ４）を混合して、ＷＯ３及びＮａ２ＨＰＯ４が粒子表面に付着した正極活物質を得た。【００５６】  ［正極の作製］  上記正極活物質と、カーボンブラックと、ポリフッ化ビニリデン（ＰＶＤＦ）とを、９１：７：２の質量比で混合した。当該混合物に分散媒としてＮ−メチル−２−ピロリドン（ＮＭＰ）を添加して混練し、正極合材スラリーを調製した。次に、正極芯体であるアルミニウム箔上に正極合材スラリーを塗布し、塗膜を乾燥させて、アルミニウム箔に正極合材層を形成した。このように正極合材層を形成した正極芯体を所定のサイズに切り出し、圧延して、アルミニウムタブを取り付け、正極とした。【００５７】  上記のようにして得られた正極について、走査型電子顕微鏡（ＳＥＭ）にて観察したところ、平均粒径が１５０ｎｍの酸化タングステンの粒子、及び、平均粒径が１μｍのリン酸水素二ナトリウムの粒子が、リチウム含有遷移金属複合酸化物の表面に付着していることが確認された。但し、酸化タングステン及びリン酸水素二ナトリウムは、その一部が導電材と結着材を混合する工程において正極活物質の表面から剥がれる場合があるので、正極活物質粒子に付着することなく、正極内に酸化タングステン及び／又はリン酸水素二ナトリウムの一部が含まれている場合もある。また、ＳＥＭでの観察により、リン酸水素二ナトリウムは、酸化タングステンに付着しているか、或いは、酸化タングステンの近傍に存在していることが確認された。【００５８】  ［負極の作製］  黒鉛の表面に非晶質炭素材が固着した負極活物質の粉末と、カルボキシメチルセルロース（ＣＭＣ）と、スチレン−ブタジエンゴム（ＳＢＲ）とを、９８：１：１の質量比で混合し、水を添加した。これを混合機（プライミクス製、Ｔ．Ｋ．ハイビスミックス）を用いて攪拌し、負極合材スラリーを調製した。次に、負極芯体である銅箔上に負極合材スラリーを塗布し、塗膜を��燥させた後、圧延ローラにより圧延した。こうして、銅箔の両面に負極合材層が形成された負極を作製した。【００５９】  ［非水電解質の調製］  エチレンカーボネート（ＥＣ）と、メチルエチルカーボネート（ＭＥＣ）と、ジメチルカーボネート（ＤＭＣ）を、３０：３０：４０の体積比で混合した。当該混合溶媒に、ＬｉＰＦ６を１．２モル／リットルの濃度となるように溶解させ、さらにビニレンカーボネートを０．３質量％溶解させた。【００６０】  ［電池の作製］  上記正極にアルミニウムリードを、上記負極にニッケルリードをそれぞれ取り付け、ポリエチレン製の微多孔膜をセパレータとして用い、セパレータを介して正極及び負極を渦巻き状に巻回することにより巻回型の電極体を作製した。この電極体を有底円筒形状の電池ケース本体に収容し、上記非水電解質を注入した後、ガスケット及び封口体により電池ケース本体の開口部を封口して、円筒型の非水電解質二次電池（電池Ａ１）を作製した。【００６１】  ＜実施例２＞  リン酸水素二ナトリウムに代えて、リチウム遷移金属酸化物の総量に対して２質量％のリン酸水素マグネシウム（ＭｇＨＰＯ４）を混合したこと以外は、実施例１と同様にして、正極を作製した。正極を走査型電子顕微鏡（ＳＥＭ）にて観察したところ、平均粒径が１５０ｎｍの酸化タングステンの粒子、及び、平均粒径が０．５μｍのリン酸水素マグネシウム（ＭｇＨＰＯ４）の粒子が、リチウム含有遷移金属複合酸化物の表面に付着していることが確認された。上記作製した正極を用いて、実施例１と同様に円筒型の非水電解質二次電池（電池Ａ２）を作製した。【００６２】  ＜実施例３＞  リン酸水素二ナトリウムに代えて、リチウム遷移金属酸化物の総量に対して２質量％のリン酸水素マンガン（ＭｎＨＰＯ４）を混合したこと以外は、実施例１と同様にして、正極を作製した。正極を走査型電子顕微鏡（ＳＥＭ）にて観察したところ、平均粒径が１５０ｎｍの酸化タングステンの粒子、及び、平均粒径が１μｍのリン酸水素マンガン（ＭｎＨＰＯ４）の粒子が、リチウム含有遷移金属複合酸化物の表面に付着していることが確認された。上記作製した正極を用いて、実施例１と同様に円筒型の非水電解質二次電池（電池Ａ３）を作製した。【００６３】  ＜実施例４＞  負極活物質を黒鉛粉末に代えたことを以外は実施例３と同様にして、円筒型の非水電解質二次電池（電池Ａ４）を作製した。【００６４】  ＜実施例５＞  ニッケルコバルトマンガン複合酸化物と、炭酸リチウムと、酸化ニオブ（ＮｂＯ２）とをらいかい乳鉢を用いて混合した。この混合物における、リチウムと、遷移金属であるニッケルコバルトマンガンと、ニオブとの混合比（モル比）は１．１５：１．０：０．００５であった。この混合物を空気中において９００℃で１０時間焼成した後、粉砕することにより、Ｎｂを含むリチウム遷移金属酸化物（正極活物質）を得た。そして、得られたリチウム遷移金属酸化物の元素分析をＩＣＰ発光分析法により行ったところ、遷移金属全体に対するＮｉ、Ｃｏ、Ｍｎ、Ｎｂの各元素のモル比はそれぞれ４６．５、２７．５、２６．０、０．５であった。【００６５】  次に、得られたリチウム遷移金属酸化物に、当該酸化物のＬｉを除く金属元素（遷移金属）��総量に対して０．５ｍｏｌ％の酸化ニオブ（ＮｂＯ２）、及び当該酸化物の総量に対して２質量％のリン酸水素マンガン（ＭｎＨＰＯ４）を混合して、ＮｂＯ２及びＭｎＨＰＯ４が粒子表面に付着した正極活物質を得た。【００６６】  上記正極活物質を用いて、実施例１と同様に正極を作製した。正極を走査型電子顕微鏡（ＳＥＭ）にて観察したところ、平均粒径が２５０ｎｍの酸化ニオブの粒子、及び、平均粒径が１μｍのリン酸水素マンガンの粒子が、リチウム含有遷移金属複合酸化物の表面に付着していることが確認された。上記作製した正極を用いて、実施例１と同様に円筒型の非水電解質二次電池（電池Ａ５）を作製した。【００６７】  ＜比較例１＞  正極活物質の作製工程において、タングステン及びリン酸水素二ナトリウムを添加しなかったこと以外は、実施例１と同様にして、円筒型の非水電解質二次電池（電池Ｂ１）を作製した。【００６８】  ＜比較例２＞  正極活物質の作製工程において、タングステンを添加せず、またリン酸水素二ナトリウムの代わりにリン酸水素マンガンを添加したこと以外は、実施例１と同様にして、円筒型の非水電解質二次電池（電池Ｂ２）を作製した。【００６９】  ＜比較例３＞  正極活物質の作製工程において、リン酸水素二ナトリウムを添加しなかったこと以外は、実施例１と同様にして、円筒型の非水電解質二次電池（電池Ｂ３）を作製した。【００７０】  ＜比較例４＞  正極活物質の作製工程において、リン酸水素二ナトリウムの代わりにリン酸マンガン（Ｍｎ３（ＰＯ４）２）を添加したこと以外は、実施例１と同様にして、円筒型の非水電解質二次電池（電池Ｂ４）を作製した。【００７１】  ［低温出力試験］  上記で作製した電池を用いて、２５℃の温度条件下、電流値８００ｍＡで４．１Ｖになるまで定電流充電を行い、次いで、４．１Ｖで電流値が０．１ｍＡになるまで定電圧充電を行った。その後、８００ｍＡで２．５Ｖになるまで定電流放電を行った。この定電流放電を行ったときの放電容量を、各二次電池の定格容量とした。【００７２】  次に、電池温度２５℃において８００ｍＡで２．５Ｖになるまで定電流放電を行い、再度、定格容量の５０％になるまで充電した。その後、電池温度−３０℃において、充電終止電圧を２．０Ｖとしたときに１０秒間の充電を行うことが可能な最大電流値から、各二次電池の充電深度（ＳＯＣ）５０％における低温出力値を以下の式より求めた。低温出力値（ＳＯＣ５０％）＝（測定された最大電流値）×充電終止電圧（２．０Ｖ）  比較例１の電池Ｂ１の低温出力値を基準（１００％）として、実施例１〜５の電池Ａ１〜Ａ５及び比較例１〜４の電池Ｂ１〜Ｂ４の低温出力値の比率を算出した。その結果を表１に示す。【００７３】
【表１】
2017110089.tif 000002
【００７４】  表１の結果から明らかなように、リチウムニッケルコバルトマンガン複合酸化物と、第５族／第６族元素と、金属元素及び水素元素を含むリン酸化合物とを有する正極を用いた電池Ａ１〜Ａ５は、第５族／第６族元素と、金属元素及び水素元素を含むリン酸化合物とを含まない正極を用いた電池Ｂ１と比較して、低温出力が向上した。第５族／第６族元素、金属元素及び水素元素を含むリン酸化合物のいずれかを含まない電池Ｂ２〜Ｂ４は、電池Ｂ１と比較して、低温出力はほとんど変化しなかった。【００７５】  電池Ａ１〜Ａ３の中では、リン酸化合物としてＭｇＨＰＯ４、ＭｎＨＰＯ４を用いた電池Ａ２〜Ａ３がより優れた低温出力を示した。
【産業上の利用可能性】
【００７６】  本発明は、非水電解質二次電池に利用できる。
【手続補正書】
【提出日】平成30年5月17日(2018.5.17)
【手続補正１】
【補正対象書類名】特許請求の範囲
【補正対象項目名】全文
【補正方法】変更
【補正の内容】
【特許請求の範囲】
【請求項１】
正極、負極、を備える非水電解質二次電池であって、
前記正極は、リチウム含有遷移金属酸化物と、周期表の第５族の元素及びタングステンのうち少なくとも一方の元素と、２価の金属元素と水素元素とを含むリン酸化合物とを含む、非水電解質二次電池。
【請求項２】
前記リン酸化合物は、一般式ＭｘＨｙＰＯ４（Ｍは２価の金属元素、ｘは１、ｙは１）で表されるリン酸化合物である、請求項１に記載の非水電解質二次電池。
【請求項３】
前記負極は、黒鉛系炭素材と、黒鉛系炭素材の表面に固着された非晶質炭素材と、を含む、請求項１〜２のいずれか１項に記載の非水電解質二次電池。
【国際調査報告】
2017110089.tif 000003
2017110089.tif 000004
2017110089.tif 000005
2017110089.tif 000006